FR 2713474 A1 19950616 FR 9311547 A 19931210 ! PROCEDE POUR MARQUAGE DE COULEURS SUR INTRUMENTS NOTAMMENT DE CIIRURGIE La présente invention consiste en un marquage de couleurs sur lea immumnts de chiàQIe Il n'existe pas actuellement de procédés susceptibles de permettre ldentification du matérid de chirgie. ' Ce procédé de coloration sdlon lmvenion comprnend les étapes sivantes trempage t4o A titre mllustr on a mis en oeuvre le procédé dans les conditions ci-après: 1) Dégraissage par trempage des instruments dans un solvant chloré (trichloréthylène) temps ! Samn ceci afin de nettoyer ins.tument. 2) Corindonnasge à la projamine 100, presion 3.5 bar. 3) Pose de protection (ruban à base de résine fluorocarbonnée dénommé TEFLON) pour délimiter la zone d'application du produit couleur (matière thermoplstique de synthèse de la lmse des polyamides). 4) Application du produit primaire liquide choisi dans la gamnme des Polyamides type Nylon 1 1 tel que cdui dénommé RIUIM de préférence par trempage, (type butanol carbone C4 à base de résie époxyde dfalcools, de cétone et d'ommaiques). E-paisseur à déposer: 8 i 12 microns (sec), viscosité DIN 4m i 20 C - 20 + 2S, densité à C 0.93 + 0.05 g/cm3. - ) Séchage ià rair libhre(pour évaporation des solvants) à 20 C temps: 10 i 15 mn. Mettre four préchau 270C midmu 6) Mise au four des instuments, température 2700C mamu Temps de chuffe 15 à 25 mn (suivant lmportance des instruments). 7) Sortie des pièces du four avec gants de protection ou pince en bois puis trenpg e dans le th"moplasque de synthèse de hla couleur désirée dénommée RISAN en bacr de fuidisation, volume 5 litres, volumes poudre 4 litres, pression air comprimé sec 0.3 bar. 8) aemise des pièces au four pour obtention du tendu et du lissage du thermoplsque. Temps S i 10 mn (selon lmportance des pièces et leur nombre). 9) Sortie des instuments du four et pose sur des chevalets afin d!éviter tous contacts avec le produit, le temps de refroidissement dans un local ventilé. ) Retrait de la protection fuorocarbonnée trs ignsemt avec un inument trancant. 11) Remise au four 10 i 15 mn (four 270 C mad) pour obtenir une bonne liaison thermoplastique de rinsmet au niveau de rlate. 12) Sortie des insnruments du four (mm procédure de protection chaleur que paragraphes 7 et 9) puis les ermper dans r'eau froide pour obtention du brilant uniquemet. REVENDICATIONS 1. Procédé de marquage de couleurs sur instrum notamuent churgicaux, cactérisé par le fait qui consiste i appliquer sur lesdits instument un polyamide type Nylon 11, tel que RILPRIM et i fixer ce produit par action de la chaleur, puis i appfiquer une résine thermoplasbiqu de la couleur désirée dommée RILSAN. 2. Procédé selon la revendication 1, caractérisé par le fait qui consiste ià effectuer avant les applicaions des produits, un corindonnage i la Projamine; 3.Procédé salon la revendication 2, caracterisé par le fait qu'il consiste i poser du TEFLON pour délimiter la zone d'applicàtion,-avant applicafion -di produit primaire. 4.Procédé selon la revendication 3 caractérisé par le fait que la coloration est obtenue par trempage dans un liquide dénommé RITLPRIM jusqu'à obtention dune épaiseur de 8 à 12 microns. 5.Procédé selon la revendication 4 caractérisé par le fait qu'une fois l'nstrument revu de RILPRIM, on le trempe ià nouveau dans un bain contenant le thmopsque de synthe de la couleur désirée dénommé RILSAN; en un bac de fluidisation, volume 5 litrevolume poudre 4 litres, pression air comprimé 0,3 bar. 6. Procédé selon l'une quelconques des revendications caructérisé par le fait quun fois sorti des difrents bains, linsument est mis au four pour fixer la coulaeur désirée.